(57)【要約】【課題】液晶組成物の硬化物の層が均一に設けられ、表面のハジキ、バースジなどの欠陥が少なく、且つ簡便に製造することができる円偏光分離シート、その製造方法、並びにそれを有する液晶表示装置を提供する。【解決手段】基材の表面に設けられた変性ポリアミドを含む配向膜を設け、前記配向膜上にコレステリック規則性を有する樹脂層を設けてなる円偏光分離シートにおいて、基材の、前記配向膜が設けられる側の面の表面張力が２３℃において３５〜６０ｍＮ／ｍであることを特徴とする円偏光分離シート；前記組成物を用いた製造方法；並びに前記円偏光分離シートを有する液晶表示装置。【選択図】        なし【特許請求の範囲】
【請求項１】
基材の表面に変性ポリアミドを含む配向膜を設け、
前記配向膜上にコレステリック規則性を有する樹脂層を設けてなる円偏光分離シートにおいて、
基材の、前記配向膜が設けられる側の面の表面張力が２３℃において３５〜６０ｍＮ／ｍであることを特徴とする円偏光分離シート。
【請求項２】
前記配向膜が、配向膜組成物液を前記基材に塗布して塗膜を得、前記塗膜を乾燥させてなる配向膜であり、
前記配向膜組成物液の表面張力が２３℃において２２〜３１ｍＮ／ｍであることを特徴とする請求項１記載の円偏光分離シート。
【請求項３】
前記基材が、脂環式構造を有する樹脂を表層に有する単層又は多層のフィルムであることを特徴とする請求項１又は２に記載の円偏光分離シート。
【請求項４】
請求項１〜３のいずれか１項に記載の円偏光分離シートの製造方法であって、
シート状の前記基材の表面に前記配向膜を設け、
前記配向膜の表面をラビング処理し、
前記配向膜の表面に、コレステリック規則性を有する樹脂層を形成しうる重合性組成物液を展開し塗膜を設け、
前記塗膜を硬化させ、前記コレステリック規則性を有する樹脂層を設ける工程を含む製造方法。
【請求項５】
請求項１〜３のいずれか１項に記載の円偏光分離シートを有する液晶表示装置。
【発明の詳細な説明】
【技術分野】
【０００１】
本発明は、円偏光分離シート、その製造方法、及び当該円偏光分離シートを有する液晶表示装置に関する。
【背景技術】
【０００２】
液晶表示装置などのディスプレイ装置において、その輝度を向上させるため等の目的で、特定の円偏光を透過し他の光を反射する円偏光分離シートを設けることが知られている。かかる円偏光分離シートの主なものとしては、基材に配向膜を設け、当該配向膜上に液晶性化合物を含む組成物（以下において単に「液晶組成物」ということがある。）を展開して塗膜を設け、均一に配向させ、さらに必要に応じて重合度の勾配を設ける等の広帯域化処理をし、最後に塗膜を硬化させ、コレステリック規則性を有する重合体の構造を有し円偏光分離能を示す樹脂層を形成することにより得られるものが知られている。
【０００３】
そのような円偏光分離シートの調製においては、光学的な精度の高いものを得るべく、各工程に高い精密度が求められる。特に、液晶組成物液を配向膜上に均一に展開させ配向させることは重要である。液晶組成物の展開及び配向が不均一であると、円偏光分離シート上に配向欠陥が発生したり、曇りが生じるなどし、所望の精密な円偏光分離能が得られなくなる。
【０００４】
特許文献１には、液晶層を含む光学リターデーション板の製造において、ピンホールなどの欠陥を防止することを目的として、特定の接触角を有する溶剤からなる添加剤を添加した液晶層を設けることが記載されている。しかしながら、特許文献１においては、液晶層においてハジキ、バースジ等が生じることを防止して、液晶層の全体的な概観を向上させることについては特に記載されておらず、そのような問題の解決策を何ら提示していない。
【０００５】
【特許文献１】特開２００４−２８７４０７号公報
【発明の開示】
【発明が解決しようとする課題】
【０００６】
本発明の目的は、液晶組成物の硬化物の層が均一に設けられ、表面のハジキ、バースジなどの欠陥が少なく、且つ簡便に製造することができる円偏光分離シート及びその製造方法を提供することにある。
本発明のさらなる目的は、高く均質な輝度を有する液晶表示装置を提供することにある。
【課題を解決するための手段】
【０００７】
本願発明者は上記目的に鑑み鋭意検討した結果、上記のように基材、配向膜及びコレステリック樹脂層をこの順に有する円偏光分離シートの製造にあたり、意外にも、樹脂層に直接接触しない基材の表面張力が、配向膜を介して設けられたコレステリック樹脂層の配向性に大きく影響することを見出した。本願発明者はさらに、基材の表面張力を所定範囲とすることにより、上記課題を解決しうることをも見出し、本願を発明するに到った。
【０００８】
即ち、本発明によれば、以下のものが提供される。
【０００９】
〔１〕  基材の表面に変性ポリアミドを含む配向膜を設け、前記配向膜上にコレステリック規則性を有する樹脂層を設けてなる円偏光分離シートにおいて、基材の、前記配向膜が設けられる側の面の表面張力が２３℃において３５〜６０ｍＮ／ｍであることを特徴とする円偏光分離シート。
〔２〕  前記配向膜が、配向膜組成物液を前記基材に塗布して塗膜を得、前記塗膜を乾燥させてなる配向膜であり、前記配向膜組成物液の表面張力が２３℃において２２〜３１ｍＮ／ｍであることを特徴とする前記円偏光分離シート。
〔３〕  前記基材が、脂環式構造を有する樹脂を表層に有する単層又は多層のフィルムであることを特徴とする前記円偏光分離シート。
〔４〕  前記円偏光分離シートの製造方法であって、シート状の前記基材の表面に前記配向膜を設け、前記配向膜の表面をラビング処理し、前記配向膜の表面に、コレステリック規則性を有する樹脂層を形成しうる重合性組成物液を展開し塗膜を設け、前記塗膜を硬化させ、前記コレステリック規則性を有する樹脂層を設ける工程を含む製造方法。
〔５〕  前記円偏光分離シートを有する液晶表示装置。
【発明の効果】
【００１０】
本発明の円偏光分離シートにおいては、液晶組成物の硬化物の層が配向膜上に均一に設けられ、表面のハジキ、バースジなどの欠陥が少なく、且つ簡便に製造することができる。
本発明の円偏光分離シートの製造方法では、液晶組成物の硬化物の層が配向膜上に均一に設けられ、表面のハジキ、バースジなどの欠陥が少ない円偏光分離シートを簡便に製造することができる。
本発明の液晶表示装置は、前記本発明の円偏光分離シートを有するため、高く均質な輝度を有し且つ製造コストが安価である。
【発明を実施するための最良の形態】
【００１１】
（基材）
本発明の円偏光分離シートは、基材を有する。前記基材は、透明樹脂材料からなる、シート状の、透明樹脂フィルムであることが好ましい。
【００１２】
本発明に用いる基材においては、配向膜が設けられる側の面の表面張力が、２３℃において３５〜６０ｍＮ／ｍである。基材の表面をこのような特定の表面張力とする方法は特に限定されないが、基材の面上に、プラズマ放電処理、コロナ放電処理、火炎処理、紫外線照射処理を施すことにより行うことができる。または、基材の材料として、ポリエチレンテレフタレート、アクリル樹脂等の樹脂を適宜選択することにより、表面処理を特に施さなくても上記範囲内の表面張力とすることができる場合もある。
【００１３】
前記プラズマ放電処理、コロナ放電処理の条件は、特に限定されないが、簡便に基材表面の表面張力を上げる方法として、大気圧プラズマ放電処理、コロナ放電処理が好ましく用いられる。処理方法としては、市販のコンベヤ型処理装置を使用し、大気圧下、空気中で出力０．１ｋＷ〜０．５ｋＷでラインスピード５ｍ／ｍｉｎ以上で処理することで、３５〜６０ｍＮ／ｍの範囲の表面張力にすることができる。
【００１４】
本発明に用いる基材は、配向膜が設けられる側の面に、接着層（下塗り層）を有していてもよい。このような接着層を設けることにより、基材フィルムと配向膜との密着性を高めることができる。
【００１５】
本発明に用いる基材の材料として前記透明樹脂を用いる場合、当該透明樹脂としては、ＪＩＳ  Ｋ７３６１−１に基づいて、両面平滑な２ｍｍ厚の板で測定した全光線透過率が７０％以上の樹脂を好ましく用いることができる。例えば、ポリエチレン、プロピレン−エチレン共重合体、ポリプロピレン、ポリスチレン、芳香族ビニル単量体と低級アルキル基を有するアクリル酸アルキルエステルとの共重合体、芳香族ビニル単量体と低級アルキル基を有するメタクリル酸アルキルエステルとの共重合体、ポリエチレンテレフタレート、テレフタル酸−エチレングリコール−シクロヘキサンジメタノール共重合体、ポリカーボネート、アクリル樹脂、および脂環式構造を有する樹脂などを挙げることができ、脂環式構造を有する樹脂であることが特に好ましい。なお、（メタ）アクリル酸とは、アクリル酸およびメタクリル酸のことである。
【００１６】
脂環式構造を有する樹脂は、繰り返し単位中に脂環式構造を有する非晶性の樹脂であり、主鎖中に脂環式構造を有する樹脂及び側鎖に脂環式構造を有する樹脂のいずれも用いることができる。脂環式構造としては、例えば、シクロアルカン構造、シクロアルケン構造等が挙げられるが、熱安定性等の観点からシクロアルカン構造が好ましい。脂環式構造を構成する炭素数に特に制限はないが、通常４〜３０個、好ましくは５〜２０個、より好ましくは６〜１５個である。
【００１７】
脂環式構造を有する樹脂中の脂環式構造を有する繰り返し単位の割合は使用目的に応じて適宜選択されるが、通常５０重量％以上、好ましくは７０重量％以上、より好ましくは９０重量％以上である。脂環式構造を有する繰り返し単位が過度に少ないと、フィルムの耐熱性が低下するおそれがある。
【００１８】
脂環式構造を有する樹脂は、具体的には、（１）ノルボルネン重合体、（２）単環の環状オレフィン重合体、（３）環状共役ジエン重合体、（４）ビニル脂環式炭化水素重合体、及びこれらの水素添加物などが挙げられる。これらの中でも、透明性や成形性の観点から、ノルボルネン重合体及びこれらの水素添加物がより好ましい。
【００１９】
ノルボルネン重合体としては、例えば、ノルボルネンモノマーの開環重合体、ノルボルネンモノマーと開環共重合可能なその他のモノマーとの開環共重合体、及びそれらの水素添加物；ノルボルネンモノマーの付加重合体、ノルボルネンモノマーと共重合可能なその他のモノマーとの付加共重合体などが挙げられる。これらの中でも、透明性の観点から、ノルボルネンモノマーの開環重合体水素添加物が最も好ましい。上記の脂環式構造を有する重合体は、例えば特開２００２−３２１３０２号公報等に開示されている公知の重合体から選ばれる。
【００２０】
本発明に好適な透明樹脂は、そのガラス転移温度が、好ましくは８０℃以上、より好ましくは１００〜２５０℃の範囲である。ガラス転移温度がこのような範囲にある樹脂材料からなる透明樹脂フィルムは、高温下での使用における変形や応力が生じることがなく耐久性に優れる。
【００２１】
本発明に好適な透明樹脂の分子量は、溶媒としてシクロヘキサン（樹脂材料が溶解しない場合にはトルエン）を用いたゲル・パーミエーション・クロマトグラフィー（以下、「ＧＰＣ」と略す。）で測定したポリイソプレン換算（溶媒がトルエンのときは、ポリスチレン換算）の重量平均分子量（Ｍｗ）で、通常１０，０００〜１００，０００、好ましくは２５，０００〜８０，０００、より好ましくは２５，０００〜５０，０００である。重量平均分子量がこのような範囲にあるときに、基材の機械的強度及び成形加工性が高度にバランスされ好適である。
【００２２】
本発明に好適な透明樹脂の分子量分布（重量平均分子量（Ｍｗ）／数平均分子量（Ｍｎ））は特に制限されないが、通常１〜１０、好ましくは１〜４、より好ましくは１．２〜３．５の範囲である。
【００２３】
本発明に好適な透明樹脂は、その分子量２，０００以下の樹脂成分（すなわち、オリゴマー成分）の含有量が、好ましくは５重量％以下、より好ましくは３重量％以下、さらに好ましくは２重量％以下である。オリゴマ一成分の量が前記範囲内にあると、表面に微細な凸部が発生しづらくなり、厚みむらが小さくなり面精度が向上する。オリゴマー成分の量を低減するためには、重合触媒や水素化触媒の選択、重合、水素化等の反応条件、樹脂を成形用材料としてペレット化する工程における温度条件、等を最適化すればよい。オリゴマーの成分量は、前述のＧＰＣによって測定することができる。
【００２４】
本発明に用いる基材として、脂環式構造を有する樹脂を表層に有する単層又は多層のフィルムであることが好ましい。脂環式構造を有する樹脂を表層に有する単層又は多層のフィルムを用いることにより、コロナ処理等の表面処理で、変性ポリアミドを含む配向膜との密着性を容易に確保することができる。基材が脂環式構造を有する樹脂を表層に有する多層フィルムで有る場合は、表層が脂環式構造を有する樹脂を有する構成であればよく、他の層に用いる樹脂は特に制限されず、前記透明樹脂の中から適宜選択すればよい。本発明において、基材として脂環式構造を有する樹脂を表層に有する単層又は多層のフィルムを用いる場合は、配向膜が設けられる面が脂環式構造を有する樹脂の層であるようにする。
本発明に用いる基材の平均厚みは、通常１〜１０００μｍであり、５〜３００μｍが好ましく、３０〜１００μｍがより好ましい。
【００２５】
（配向膜）
本発明の円偏光分離シートは、前記基材の表面に配向膜を設ける。前記配向膜は、変性ポリアミドを含む。
【００２６】
変性ポリアミドは、ポリアミドの構造中の少なくとも一部を変性してなるものである。
前記変性ポリアミドとしては、芳香族ポリアミド又は脂肪族ポリアミドに変性を加えたものを挙げることができ、脂肪族ポリアミドに変性を加えたものが好ましい。具体的には例えば、ナイロン−６、ナイロン−６６、ナイロン−１２、３元ないし４元共重合ナイロン、脂肪酸系ポリアミド、又は脂肪酸系ブロック共重合体（例えばポリエーテルエステルアミド、ポリエステルアミド）に変性を加えたものを挙げることができる。当該変性としては、末端アミノ変性、カルボキシル変性、ヒドロキシル変性などの変性、並びにアミド基の一部をアルキルアミノ化又はＮ−アルコキシアルキル化する変性を挙げることができる。Ｎ−アルコキシアルキル化変性ポリアミドとしては、ナイロン−６、ナイロン−６６、又はナイロン−１２等の共重合ナイロンのアミド基の一部をＮ−メトキシメチル化したものが挙げられる。前記変性ポリアミドの重量平均分子量は、好ましくは５０００〜５０００００、より好ましくは１００００〜２０００００とすることができる。
【００２７】
本発明において、配向膜は、ポリマーとして前記変性ポリアミドのみを含んでいてもよいが、任意に他のポリマーを含んでいてもよい。当該他のポリマーとしては、セルロース、シランカップリング剤、ポリイミド、ポリビニルアルコール、エポキシアクリレート、シラノールオリゴマー、ポリアクリロニトリル、フェノール樹脂、ポリオキサゾール、環化ポリイソプレン、これらの変性物、前記変性ポリアミド以外のポリアミド、及びこれらの混合物などを挙げることができる。
【００２８】
前記配向膜は、必要に応じてコロナ放電処理等を施した前記シート状基材上に、配向膜組成物液を塗布して塗膜を得、さらに前記塗膜を乾燥させることにより形成することができる。
【００２９】
前記配向膜組成物液は、前記変性ポリアミドを含む。また任意に前記他のポリマーを含むことができる。さらに、前記配向膜組成物液は、前記のポリマー等の固形分に加えて、溶媒を含むことができる。かかる溶媒としては例えば、水；メタノール、エタノール、１−プロパノール、イソプロピルアルコール、１−ブタノール、シクロヘキサノール、１−ヘキサノール等のアルコール；ホルムアミド、グリセロール、ピリジン、酢酸；並びにこれらの混合物を用いることができる。
【００３０】
前記配向膜組成物液は、その表面張力が２２〜３１ｍＮ／ｍであることが、より均質なコレステリック樹脂層を得る上で好ましい。配向膜組成物液の表面張力をこのような特定の範囲内とする方法は特に限定されないが、前記アルコールの中でメタノール、エタノール、１−プロパノール、イソプロピルアルコールを７０重量％以上含む溶剤組成で、固形分率１〜１５重量％、好ましくは２〜１０重量％に調整することで行うことができる。
【００３１】
また、非イオン性界面活性剤としてポリオキシエチレンアルキルエーテル、ポリオキシアルキレンアルキルエーテル、ポリオキシエチレン誘導体、ポリオキシエチレンソルビタン脂肪酸エステル、グリセリン脂肪酸エステル、ポリオキシエチレン脂肪酸エステル、ポリオキシエチレンアルキルアミン、ポリエチレングリコール、ポリビニルアルコールなどを配向膜組成物液の固形分に対して、０．１〜５重量％添加、もしくは陰イオン性界面活性剤としてアルキル硫酸エステル塩、ポリオキシエチレンアルキルエーテル硫酸エステル塩、アルキルベンゼンスルフォン酸塩、アルキルナフタレンスルフォン酸塩、アルキルスルホコハク酸塩などを配向膜組成物液の固形分に対して、０．０５〜３重量％添加することで、表面張力を上記範囲に調整することができる。
【００３２】
配向膜組成物液の表面張力の測定は、例えば表面張力計を使用し、定量液滴を作製し、懸滴法を用いて式Ｉにより解析することで算出することができる。ここで液滴径ｄｅ及びｄｓは、図１に示すとおり細管１１から懸滴させた液滴１２を計測することにより求めることができる。
γL＝ｇ・ρ・（ｄｅ）2Ｈ-1      式Ｉ
γL：液晶組成物の表面張力
ｇ：重力加速度
ρ：液密度
de：最大液滴径
H-1：ds／ｄeから求められる補正項
ds：液下端de上がった位置での径
【００３３】
前記配向膜組成物液の塗布の工程は、リバースグラビアコーティング、ダイレクトグラビアコーティング、ダイコーティング、バーコーティング等の公知の方法を用いて行うことができ、適宜乾燥させ溶媒を揮発することにより行うことができる。乾燥の条件は、例えば温度８０〜１５０℃の範囲、好ましくは９０〜１３０℃、さらに好ましくは１００〜１２０℃の範囲で行うことができる。
【００３４】
形成された配向膜には、必要に応じてラビング処理を施した後、後述するコレステリック樹脂層の形成に供することができる。配向膜の平均厚みは、所望する樹脂層の配向均一性が得られる厚みであれば特に制限されないが、０．００１〜５μｍであることが好ましく、０．０１〜２μｍであることがさらに好ましい。
【００３５】
本発明に用いる配向膜自体の表面張力は、特に限定されないが、２３℃における表面張力として好ましくは３４〜４５ｍＮ／ｍ、さらに好ましくは３５〜４０ｍＮ／ｍとすることができる。配向膜の表面張力をこのような特定範囲とするには、配向膜に使用する主ポリマーの表面張力が上記範囲にある材料を選択すること、配向膜に使用するポリマーに表面張力の異なる複数種類のポリマーを選択し、適当な混合率で混合し、上記範囲内に設計することなどの手段を取りうる。また、配向膜の表面張力の測定は、例えば、表面張力計、接触角計を使用し、測定試料液として純水Ａ３（ＪＩＳ  Ｋ０５５７）を使用して液滴を作製し、配向膜サンプル表面上に着滴させて測定することができる。
接触角計を用いて、液滴と配向膜表面の接触角を測定した場合、式ＩＩの経験式を用いて表面張力を算出することができる。
ｃｏｓθ＝０．０４６７・γS−１．５０８      式ＩＩ
θ：純水の接触角（ｄｅｇｒｅｅ）、γSは配向膜の表面張力（ｍＮ／ｍ）である。
【００３６】
（コレステリック樹脂層）
本発明の円偏光シートは、前記配向膜上に液晶性化合物を含む組成物を硬化してなる、コレステリック規則性を有する樹脂層（本明細書において単に「コレステリック樹脂層」と言うことがある。）を設けてなる。液晶組成物は通常液体とすることができ、これを配向膜表面に展開し塗膜を設け、これを後に詳述する手法にて硬化させることで、コレステリック樹脂層を得ることができる。
【００３７】
液晶組成物に含まれる液晶性化合物としては、コレステリック液晶相を呈しうる棒状液晶性化合物、及びネマチック液晶相を呈しうる化合物であって、カイラル剤等の他の成分とともに配合することによりコレステリック液晶相を呈しうる棒状液晶性化合物を用いることができる。
【００３８】
本発明において、前記棒状液晶性化合物は、１分子あたり好ましくは１つ以上、より好ましくは２つ以上の反応性基を有するものが好ましい。前記反応性基としては、具体的にはエポキシ基、チオエポキシ基、オキセタン基、チエタニル基、アジリジニル基、ピロール基、フマレート基、シンナモイル基、イソシアネート基、イソチオシアネート基、アミノ基、ヒドロキシル基、カルボキシル基、アルコキシシリル基、メルカプト基、ビニル基、アリル基、メタクリル基、及びアクリル基が挙げられる。これらの反応性基を有することにより、液晶組成物を硬化させた際に、安定した硬化物を得ることができる。液晶性化合物１分子あたり反応性基が１つ未満の場合、液晶組成物を硬化させた際に、架橋した硬化物が得られないため実用に耐えうる膜強度が得られない場合があり好ましくない。後述する架橋剤を使用した場合でも、膜強度が不足してしまう場合がある。実用に耐えうる膜強度とは鉛筆硬度（ＪＩＳ  Ｋ５４００）でＢ以上、好ましくはＨＢ以上である。膜強度がＢより低いと傷がつきやすくハンドリング性に欠けてしまう。好ましい鉛筆硬度の上限は、光学的性能や耐久性試験に悪影響を及ぼさなければ特に限定されない。
【００３９】
前記棒状液晶性化合物としては、（式１）で表される化合物を挙げることができる。
Ｒ3−Ｃ3−Ｄ3−Ｃ5−Ｍ−Ｃ6−Ｄ4−Ｃ4−Ｒ4    （式１）
（式中、Ｒ3及びＲ4は反応性基であり、それぞれ独立して（メタ）アクリル基、（チオ）エポキシ基、オキセタン基、チエタニル基、アジリジニル基、ピロール基、ビニル基、アリル基、フマレート基、シンナモイル基、オキサゾリン基、メルカプト基、イソ（チオ）シアネート基、アミノ基、ヒドロキシル基、カルボキシル基、及びアルコキシシリル基からなる群より選択される基を表す。Ｄ3及びＤ4は単結合、炭素原子数１〜２０個の直鎖状又は分岐鎖状のアルキル基、及び炭素原子数１〜２０個の直鎖状又は分岐鎖状のアルキレンオキサイド基からなる群より選択される基を表す。Ｃ3〜Ｃ6は単結合、−Ｏ−、−Ｓ−、−Ｓ−Ｓ−、−ＣＯ−、−ＣＳ−、−ＯＣＯ−、−ＣＨ2−、−ＯＣＨ2−、−Ｃ＝Ｎ−Ｎ＝Ｃ−、−ＮＨＣＯ−、−ＯＣＯＯ−、−ＣＨ2ＣＯＯ−、及び−ＣＨ2ＯＣＯ−からなる群より選択される基を表す。Ｍはメソゲン基を表し、具体的には、非置換又はハロゲン原子、ヒドロキシル基、カルボキシル基、シアノ基、アミノ基、炭素原子数１〜１０個の直鎖状又は分岐状のアルキル基、ハロゲン化アルキル基で１つ以上置換されていてもよい、アゾメチン類、アゾキシ類、ビフェニル類、ターフェニル類、ナフタレン類、アントラセン類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、アルケニルシクロヘキシルベンゾニトリル類の群から選択された２〜４個の骨格を、−Ｏ−、−Ｓ−、−Ｓ−Ｓ−、−ＣＯ−、−ＣＳ−、−ＯＣＯ−、−ＣＨ2−、−ＯＣＨ2−、−Ｃ＝Ｎ−Ｎ＝Ｃ−、−ＮＨＣＯ−、−ＯＣＯＯ−、−ＣＨ2ＣＯＯ−、及び−ＣＨ2ＯＣＯ−等の結合基によって結合されて形成される。）
【００４０】
本発明において、該棒状液晶性化合物は非対称構造であることが好ましい。ここで非対称構造とは、一般式（１）において、メソゲン基Ｍを中心としてＲ3−Ｃ3−Ｄ3−Ｃ5−と−Ｃ6−Ｄ4−Ｃ4−Ｒ4が異なる構造のことをいう。該棒状液晶性化合物として、非対称構造のものを用いることにより、配向均一性をより高めることができる。
【００４１】
本発明において、前記棒状液晶性化合物は、そのΔｎ値が好ましくは０．１８以上、より好ましくは０．２２以上である。Δｎ値が０．３０以上の化合物を用いると、紫外線吸収スペクトルの長波長側の吸収端が可視域に及ぶ場合があるが、該スペクトルの吸収端が可視域に及んでも所望する光学的性能に悪影響を及ぼさない限り、使用可能である。このような高いΔｎ値を有することにより、高い光学的性能（例えば、円偏光分離特性）を有する円偏光分離シートを与えることができる。
【００４２】
本発明に用いる液晶組成物は、硬化後の膜強度向上や耐久性向上のために、任意に架橋剤を含有することができる。当該架橋剤としては、液晶組成物を塗布して得た液晶層の硬化時に同時に反応したり、硬化後に熱処理を行って反応を促進したり、又は湿気により自然に反応が進行して液晶層の架橋密度を高めることができ、かつ配向均一性を悪化させないものを適宜選択し用いることができ、紫外線、熱、湿気等で硬化するものが好適に使用できる。架橋剤の具体例としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、２−（２−ビニロキシエトキシ）エチルアクリレート等の多官能アクリレート化合物；グリシジル（メタ）アクリレート、エチレングリコールジグリシジルエーテル、グリセリントリグリシジルエーテル、ペンタエリスリトールテトラグリシジルエーテル等のエポキシ化合物；２，２−ビスヒドロキシメチルブタノール−トリス[３−（１−アジリジニル）プロピオネート]、４，４−ビス（エチレンイミノカルボニルアミノ）ジフェニルメタン、トリメチロールプロパン−トリ−β−アジリジニルプロピオネート等のアジリジン化合物；ヘキサメチレンジイソシアネート、ヘキサメチレンジイソシアネートから誘導されるイソシアヌレート型イソシアネート、ビウレット型イソシアネート、アダクト型イソシアネート等のイソシアネート化合物；オキサゾリン基を側鎖に有するポリオキサゾリン化合物；ビニルトリメトキシシラン、Ｎ−（２−アミノエチル）３−アミノプロピルトリメトキシシラン、３−アミノプロピルトリメトキシシラン、３−グリシドキシプロピルトリメトキシシラン、３−（メタ）アクリロキシプロピルトリメトキシシラン、Ｎ−（１，３−ジメチルブチリデン）−３−（トリエトキシシリル）−１−プロパンアミン等のアルコキシシラン化合物；が挙げられる。また、該架橋剤の反応性に応じて公知の触媒を用いることができ、膜強度や耐久性向上に加えて生産性を向上させることができる。
【００４３】
前記架橋剤の配合割合は、液晶組成物を硬化して得られるコレステリック樹脂層中に０．１〜１５重量％となるようにすることが好ましい。該架橋剤の配合割合が０．１重量％より少ないと架橋密度向上の効果が得られず、逆に１５重量％より多いと液晶層の安定性を低下させてしまうため好ましくない。
【００４４】
本発明に用いる液晶組成物は、任意に光開始剤を含有することができる。当該光重合開始剤としては、紫外線又は可視光線によってラジカル又は酸を発生させる公知の化合物が使用できる。具体的には、ベンゾイン、ベンジルメチルケタール、ベンゾフェノン、ビアセチル、アセトフェノン、ミヒラーケトン、ベンジル、ベンジルイソブチルエーテル、テトラメチルチウラムモノ（ジ）スルフィド、２，２−アゾビスイソブチロニトリル、２，２−アゾビス−２，４−ジメチルバレロニトリル、ベンゾイルパーオキサイド、ジ−ｔｅｒｔ−ブチルパーオキサイド、１−ヒドロキシシクロヘキシルフェニルケトン、２−ヒドロキシ−２−メチル−１−フェニル−プロパン−１−オン、１−（４−イソプロピルフェニル）−２−ヒドロキシ−２−メチルプロパン−１−オン、チオキサントン、２−クロロチオキサントン、２−メチルチオキサントン、２，４−ジエチルチオキサントン、メチルベンゾイルフォーメート、２，２−ジエトキシアセトフェノン、β−アイオノン、β−ブロモスチレン、ジアゾアミノベンゼン、α−アミルシンナックアルデヒド、ｐ−ジメチルアミノアセトフェノン、ｐ−ジメチルアミノプロピオフェノン、２−クロロベンゾフェノン、ｐｐ′−ジクロロベンゾフェノン、ｐｐ′−ビスジエチルアミノベンゾフェノン、ベンゾインエチルエーテル、ベンゾインイソプロピルエーテル、ベンゾインｎ−プロピルエーテル、ベンゾインｎ−ブチルエーテル、ジフェニルスルフィド、ビス（２，６−メトキシベンゾイル）−２，４，４−トリメチル−ペンチルフォスフィンオキサイド、２，４，６−トリメチルベンゾイルジフェニル−フォスフィンオキサイド、ビス（２，４，６−トリメチルベンゾイル）−フェニルフォスフィンオキサイド、２−メチル−１［４−（メチルチオ）フェニル］−２−モルフォリノプロパン−１−オン、２−ベンジル−２−ジメチルアミノ−１−（４−モルフォリノフェニル）−ブタン−１−オン、アントラセンベンゾフェノン、α−クロロアントラキノン、ジフェニルジスルフィド、ヘキサクロルブタジエン、ペンタクロルブタジエン、オクタクロロブテン、１−クロルメチルナフタリン、１，２−オクタンジオン、１−[４−（フェニルチオ）−，２−（ｏ−ベンゾイル）]オキシム、１−[９−エチル−６−（２−メチルベンゾイル）−９Ｈ−カルバゾール−３−イル]エタノン１−（ｏ−アセチルオキシム）、（４−メチルフェニル）[４−（２−メチルプロピル）フェニル]ヨードニウムヘキサフルオロフォスフェート、３−メチル−２−ブチニルテトラメチルスルホニウムヘキサフルオロアンチモネート、ジフェニル−（ｐ−フェニルチオフェニル）スルホニウムヘキサフルオロアンチモネート等が挙げられる。また、所望する物性に応じて２種以上の化合物を混合することができ、必要に応じて公知の光増感剤や重合促進剤としての三級アミン化合物を添加して硬化性をコントロールすることもできる。
【００４５】
該光重合開始剤の配合割合は、液晶組成物中０．０３〜７重量％であることが好ましい。該光開始剤の配合量が０．０３重量％より少ないと重合度が低くなってしまい膜強度が低下してしまう場合があるため好ましくない。逆に７重量％より多いと、液晶の配向を阻害してしまい液晶相が不安定になってしまう場合があるため好ましくない。
【００４６】
本発明に用いる液晶組成物は、任意に界面活性剤を含有することができる。当該界面活性剤としては、配向を阻害しないものを適宜選択して使用することができる。当該界面活性剤としては、具体的には、疎水基部分にシロキサン、フッ化アルキル基を含有するノニオン系界面活性剤が好適に使用でき、１分子中に２個以上の疎水基部分を持つオリゴマーが特に好適である。これらの界面活性剤は、ＯＭＮＯＶＡ社ＰｏｌｙＦｏｘのＰＦ−１５１Ｎ、ＰＦ−６３６、ＰＦ−６３２０、ＰＦ−６５６、ＰＦ−６５２０、ＰＦ−３３２０、ＰＦ−６５１、ＰＦ−６５２、ネオス社フタージェントのＦＴＸ−２０９Ｆ、ＦＴＸ−２０８Ｇ、ＦＴＸ−２０４Ｄ、ジェムコ社製ＥＦ−１２１、ＥＦ−１２２Ａ、ＥＦ−１２２Ｂ、ＥＦ−１２２Ｃ、大日本インキ化学工業製メガファック  Ｆ−４７２ＳＦ、Ｆ−４８０ＳＦ、Ｆ−１７８ＲＭ、ＥＳＭ−１、セイミケミカル社のサーフロンＫＨ−４０等を用いることができる。界面活性剤の配合割合は液晶組成物を硬化して得られるコレステリック液晶層中０．０５重量％〜３重量％となるようにすることが好ましい。該界面活性剤の配合割合が０．０５重量％より少ないと空気界面における配向規制力が低下して配向欠陥が生じたり、組成物液の表面張力が高くなり組成物液の塗布層を設けた際に塗面にハジキが見られる場合があるため好ましくない。逆に３重量％より多い場合には、液晶分子の配向均一性を低下させる場合があるため好ましくない。
【００４７】
本発明に用いる液晶組成物は、通常液体とすることができ、溶媒を含むことができる。前記溶媒としては、具体的には例えば、２３℃におけるその表面張力が２３〜３５ｍＮ／ｍ、好ましくは２４〜３３ｍＮ／ｍである液体を用いることができる。溶媒の種類としては、具体的には例えばアセトン、メチルエチルケトン、メチルイソブチルケトン、シクロペンタノン、シクロヘキサノン、トルエン、テトラヒドロフランなどを挙げることができる。液晶組成物における溶媒の配合割合は、３０重量％〜９５重量％、好ましくは５０重量％〜８０重量％とすることができる。
【００４８】
本発明に用いる液晶組成物は、必要に応じてさらに他の任意成分を含有することができる。当該他の任意成分としては、カイラル剤、ポットライフ向上のための重合禁止剤、耐久性向上のための酸化防止剤、紫外線吸収剤、光安定化剤等を挙げることができる。これらの任意成分は、所望する光学的性能を低下させない範囲で添加できる。
【００４９】
本発明に用いる液晶組成物の調製方法は、特に限定されず、上記必須成分及び任意成分を混合することにより製造することができる。
【００５０】
本発明においては、前記配向膜と、前記液晶組成物との２３℃における界面張力γSL（ｍＮ／ｍ）が、８〜２２、好ましくは９〜１５であることが好ましい。界面張力γSLの値は、配向膜の表面張力及び液晶組成物の表面張力に基づいて計算することができる。界面張力γSLの値を前記範囲とする方法は、特に限定されないが、例えば液晶組成物における溶媒及び界面活性剤の種類及び含有割合を適宜選択し、液晶組成物の表面張力を調整することにより行うことができる。
【００５１】
液晶組成物の表面張力の測定は、例えば前述の配向膜組成物液の表面張力の測定と同様に、表面張力計を使用し、定量液滴を作製し、懸滴法を用いて式ＩＩにより解析することで算出することができる。
【００５２】
前記液晶組成物を前記配向膜の表面に展開し塗布層を設け、当該塗布層を硬化させることにより、前記コレステリック樹脂層を得ることができる。前記液晶組成物の展開は、リバースグラビアコーティング、ダイレクトグラビアコーティング、ダイコーティング、バーコーティング等の公知の塗布方法により行うことができる。液晶組成物の塗布層の厚さは、後述する所望のコレステリック樹脂層の乾燥膜厚が得られるよう、適宜調整することができる。
【００５３】
前記展開により得られた塗布層を硬化する前に、必要に応じて、配向処理を施すことができる。配向処理は、例えば塗布層を５０〜１５０℃で０．５〜１０分間加温することにより行うことができる。当該配向処理を施すことにより、液晶性化合物を良好に配向させることができる。
【００５４】
必要に応じて配向処理を施した後、塗布層を硬化させることにより、コレステリック樹脂層を有する円偏光分離シートを得ることができる。前記硬化の工程は、１回以上の加温及び／又は光照射により行うことができる。加温条件は、具体的には例えば、温度４０〜１４０℃、時間は１秒〜３分とすることができる。本発明において光照射に用いる光とは、可視光のみならず紫外線及びその他の電磁波をも含む。光照射は、具体的には例えば波長２００〜５００ｎｍの光を０．０１秒〜３分照射することにより行うことができる。また、例えば０．０１〜５０ｍＪ／ｃｍ2の微弱な紫外線照射と加温とを複数回交互に繰り返し、反射帯域の広い円偏光分離シートとすることもできる。
【００５５】
本発明において、配向膜表面への液晶組成物の展開及び硬化の工程は、１回に限られず、展開及び硬化を複数回繰り返し２層以上のコレステリック樹脂層を形成することもできる。ただし本発明においては、１回のみの液晶組成物の展開及び硬化によっても、良好に配向し、反射帯域幅の広い液晶性化合物を含むコレステリック樹脂層を容易に形成することができる。
【００５６】
本発明の円偏光分離シートにおいて、コレステリック樹脂層の乾燥膜厚は好ましくは３．０μｍ〜９．０μｍ、より好ましくは３．０〜７．０、特に好ましくは３．５〜６．５μｍとすることができる。コレステリック樹脂層の乾燥膜厚が３．０μｍより薄いと反射率が低下してしまい、逆に７．０μｍより厚いと、コレステリック樹脂層に対して斜め方向から観察した時に着色してしまうため、それぞれ好ましくない。
【００５７】
本発明の液晶表示装置は、前記本発明の円偏光分離シートを有する。本発明の液晶表示装置は、具体的には例えば、バックライトと液晶セルとの間に、１／４λ板と、本発明の円偏光分離シートとを組み合わせてなる輝度向上シートを備える液晶表示装置とすることができる。より具体的には、液晶表示装置のバックライトと液晶セルとの間において、１／４λ板よりもバックライト側になるよう本発明の円偏光分離シートを配置し、輝度向上を達成することができる。本発明の液晶表示装置において、円偏光分離シートは１枚のみを用いても良いが、反射帯域が異なる複数の円偏光分離シートを貼付したものを用い、より広い波長帯域における選択反射を達成することもできる。
【実施例】
【００５８】
以下、実施例に基づき、本発明についてさらに詳細に説明する。なお、本発明は下記実施例に限定されるものではない。
【００５９】
下記実施例及び比較例において、諸物性の測定は、下記の通り行った：
（Ａ）基材の表面張力
協和界面科学（株）製Ｄｒｏｐ  Ｍａｓｔｅｒ  ＤＭ５００を使用し、基材をテーブルにセットし、表面張力測定用液として純水Ａ３を使用し、液滴法により接触角測定を行った。測定した接触角を上記式ＩＩに代入することで、基材の表面張力を求めた。
（Ｂ）配向膜組成物液の表面張力
協和界面科学（株）製Ｄｒｏｐ  Ｍａｓｔｅｒ  ＤＭ５００を使用し、後述した手順にて作製した配向膜組成物液を表面張力測定用液として使用し、懸滴法により上記式Ｉを用いて配向膜組成物液の表面張力を求めた。
（Ｃ）円偏光分離シートの最低透過率
後述した方法で作製した円偏光分離シートに大塚電子（株）製ＭＣＰＤ−３０００にて平行光を照射し、波長４００ｎｍ〜８００ｎｍ範囲の透過率を測定した。
【００６０】
＜実施例１＞
（１−１：配向膜を有する基材の調製）
厚さ１００μｍ、幅５０ｍｍ、長さ２００ｍｍノルボルネン樹脂フィルム（ゼオノアフィルムＺＦ１４−１００、株式会社オプテス製）の片面に、春日電機（株）製コンベヤー式コロナ放電表面処置を用いて、出力０．１６ｋＷ、ラインスピード５ｍ／ｍｉｎ、フィルム／処理電極間距離１０ｍｍにてコロナ放電処理を施した。
このコロナ放電処理面に、表１に示す組成を有するポリマー及び溶剤を、ポリマー／溶剤＝３／９７の重量比で混合して得た配向膜材料を、＃４バーにて塗布し、１２０℃で５分間乾燥し、膜厚０．２μｍの乾膜を作製した。該乾膜を一方向にラビング処理することで、配向膜を有する基材を得た。得られた配向膜の表面張力を、測定した。測定結果を表１に示す。
【００６１】
（１−２：液晶組成物液の調製）
コレステリック樹脂層を形成するための液として、下記組成の液晶組成物液を調製した：
液晶性化合物（Δｎ（＝ｎｅ−ｎｏ）＝０．１８を有する棒状液晶性化合物）、９３．０重量部
光重合開始剤（チバ・スペシャリティ・ケミカルズ社製  ＩＲＧ９０７）３．１重量部
界面活性剤（セイミケミカル（株）製  ＫＨ−４０）０．１１重量部
カイラル剤（ＢＡＳＦ社製  ＬＣ７５６）６．７重量部
溶剤：メチルエチルケトン／シクロペンタノン＝７５／２５（固形分率（液晶組成物中における液晶性化合物、光重合開始剤、界面活性剤、カイラル剤の重量分率）４０重量％となるよう添加）
【００６２】
（１−３：円偏光分離シートの製造及び評価）
（１−１）で得た配向膜を有する基材の配向膜上に、（１−２）で得た液晶組成物液を、ワイヤーバー＃６を用いて塗布し、１００℃にて５分間、塗布膜を乾燥および配向熟成させた後、基材側より７０ｍＪ／ｃｍ2（ＵＶ−Ａ）の紫外線を照射し、１００℃にて１〜５分間保持し、次いで紫外線を照射して塗布膜を完全に硬化させて、膜厚３μｍのコレステリック樹脂層を得た。
得られた円偏光分離シートの４００ｎｍ〜８００ｎｍの光線透過率を測定したところ、円偏光分離シートの反射帯域幅内の最低光線透過率は、５４．０％であった。また、選択反射中心波長は４９０ｎｍであった。
【００６３】
さらに、コレステリック樹脂層外観を目視で観察し、下記の評価基準に従って評価した。結果を表１に示す。
○：目視にて樹脂層にギラツキ、バースジが見られないもの
×：目視にて樹脂層にギラツキ、バースジが見られるもの
【００６４】
＜実施例２＞
基材として厚さ１００μｍのポリエチレンテレフタレートフィルム（ルミラー１００Ｔ６０、東レ社製）を用い、コロナ処理を行わなかった他は実施例１と同様に操作し、円偏光分離シートを製造し、その諸物性を評価した。結果を表１に示す。選択反射中心波長は４９０ｎｍであった。
【００６５】
＜実施例３＞
基材として下記製法により調製した積層体１を用い、コロナ処理を行わなかった他は実施例１と同様に操作し、円偏光分離シートを製造し、その諸物性を評価した。結果を表１に示す。選択反射中心波長は４９０ｎｍであった。
【００６６】
（積層体１の製造方法）
メタクリル酸メチル９７．８重量％とアクリル酸メチル２．２重量％とからなるモノマー組成物を、バルク重合法により重合させ、樹脂ペレットを得た。
特公昭５５−２７５７６号公報の実施例３に準じて、ゴム粒子を製造した。このゴム粒子は、球形３層構造を有し、芯内層が、メタクリル酸メチル及び少量のメタクリル酸アリルの架橋重合体であり、内層が、主成分としてのアクリル酸ブチルとスチレン及び少量のアクリル酸アリルとを架橋共重合させた軟質の弾性共重合体であり、外層が、メタクリル酸メチル及び少量のアクリル酸エチルの硬質重合体である。また、内層の平均粒子径は０．１９μｍであり、外層をも含めた粒径は０．２２μｍであった。
上記樹脂ペレット７０重量部と、上記ゴム粒子３０重量部とを混合し、二軸押出機で溶融混練して、メタクリル酸エステル重合体組成物Ａ（ガラス転移温度１０５℃）を得た。
上記メタクリル酸エステル重合体組成物Ａ（ｂ層）、及びスチレン無水マレイン酸共重合体（ガラス転移温度１３０℃）（ａ層）を温度２８０℃で共押出成形することにより、ｂ層／ａ層／ｂ層の三層構造で、各層が４５／７０／４５（μｍ）の平均厚みを有する複層フィルムを得、これを積層体１として用いた。
【００６７】
＜実施例４＞
基材として上記積層体１を用い、出力を０．１ｋＷでコロナ処理を行った他は実施例１と同様に操作し、円偏光分離シートを製造し、その諸物性を評価した。結果を表１に示す。選択反射中心波長は４９０ｎｍであった。
【００６８】
＜実施例５＞
配向膜組成物液の組成を表１に示す通り変更した他は実施例１と同様に操作し、円偏光分離シートを製造し、その諸物性を評価した。結果を表１に示す。選択反射中心波長は４９０ｎｍであった。
【００６９】
＜実施例６＞
基材として下記製法により調製した積層体２を用い、出力０．１ｋＷでコロナ処理を行った他は実施例１と同様に操作し、円偏光分離シートを製造し、その諸物性を評価した。結果を表１に示す。選択反射中心波長は４９０ｎｍであった。
【００７０】
（積層体２の製造方法）
透明樹脂材料としてノルボルネン系樹脂（ゼオノア１０２０、日本ゼオン株式会社製、Ｔｇ＝１０５℃）（ｂ層）、及びスチレン無水マレイン酸共重合体（ガラス転移温度１３０℃）（ａ層）を用い、温度２８０度で共押出成形することにより、ｂ層／ａ層／ｂ層の三層構造で、各層が５０／２００／５０（μｍ）の平均厚みを有する複層フィルムを得た。
【００７１】
＜比較例１＞
コロナ処理を行わなかった他は実施例１と同様に操作し、円偏光分離シートを製造し、その諸物性を評価した。結果を表１に示す。選択反射中心波長は４９０ｎｍであった。
【００７２】
＜比較例２＞
コロナ処理条件で出力を１．０ｋＷに変更した他は実施例１と同様に操作し、円偏光分離シートを製造し、その諸物性を評価した。結果を表１に示す。選択反射中心波長は４９０ｎｍであった。
＜比較例３＞
コロナ処理を行わなかった他は実施例６と同様に操作し、円偏光分離シートを製造し、その諸物性を評価した。結果を表１に示す。選択中心波長は４９０ｎｍであった。
【００７３】
【表１】
2008242094.tif 000002
【００７４】
表１中の略称、商品名等は、それぞれ以下のものを示す。
ＦＲ１０５：株式会社鉛市製  メトキシメチル化ナイロン
ＣＭ４０００：東レ株式会社製  共重合ポリアミド
全実施例及び比較例において、配向膜組成物液中のポリマーと溶剤の重量比は、ポリマー／溶剤＝３／９７とした。
【００７５】
表１に示す結果より、本発明の円偏光分離シートの製造に際しては、ギラツキ、バースジなどの発生なく良好に液晶組成物液が展開され、外観及び光線透過率が良好な円偏光分離シートが得られたことが分かる。
【００７６】
＜実施例６＞
（円偏光分離素子）
重合性液晶性化合物９３．０重量部を９５．２重量部に、カイラル剤６．７重量部を４．８重量部に変更した他は、実施例１同様に円偏光分離シート（以下、「円偏光分離シート６」という。）を得た。円偏光分離シート６の光学特性を測定したところ、最低光線透過率は５３．８％であり、選択反射中心波長は６３０ｎｍであった。
【００７７】
円偏光分離シート６のコレステリック樹脂層側と、実施例１で作製した円偏光分離シート（以下、「円偏光分離シート１」という。）の基材側とを貼り合せ、２層のコレステリック樹脂層を有する複合円偏光分離シートを作成した。
【００７８】
＜位相差補償素子積層板（兼λ／４板）＞
実施例３で得た積層体を延伸温度１２８℃、延伸倍率１．４倍、延伸速度１０ｍ／分でテンター一軸延伸し、延伸複層フィルム（位相差補償素子）を得た。さらにこの位相差補償素子の片面を、濡れ指数が５６ｄｙｎｅ／ｃｍになるように春日電機（株）製コンベヤー式コロナ放電表面処置を用いて、出力０．１２ｋＷ、ラインスピード５ｍ／ｍｉｎ、フィルム／処理電極間距離１０ｍｍにてコロナ処理を施した。
得られた位相差補償素子の波長５５０ｎｍにおけるレターデーション値は、厚み方向のレターデーションＲｔｈは−１１８ｎｍ、面内方向のレターデーションＲｅは１４０ｎｍであった。
該複合円偏光分離シートのコレステリック樹脂層側に前記位相差補償素子をエチレン−酢酸ビニル共重合体エマルジョンにて形成される接着層を介して貼り合わせ、位相差補償素子積層板（兼λ／４板）を得た。
前記位相差補償素子積層板（兼λ／４板）を、前記複合円偏光分離シートのコレステリック樹脂層側に、エチレン−酢酸ビニル共重合体エマルジョンにて形成される接着層を介して貼り合わせ、積層シートを得た。
【００７９】
市販の液晶テレビ（シャープ（株）製  ＡＱＵＯＳ  ３７インチ）を解体し、液晶セルとバックライトの間の輝度向上フィルムを取り出し、代わりに上で得た積層シートを、円偏光分離シート側をバックライト側として組み込み、液晶表示装置を得た。この液晶表示装置を白表示モードとして、出光面側から観察したところ、表示面全面にわたって着色がなく、明るく良好な白表示が確認できた。
【００８０】
＜比較例３＞
実施例１で作製した円偏光分離シートの代わりに比較例１で作製した円偏光分離シートを使用した他は、実施例６と同様に操作し、液晶表示装置を作成し、同様の観察を行ったところ、全面に渡って、ギラツキの発生により、実施例６の場合に比べて白表示が暗くなっているのが確認できた。
【図面の簡単な説明】
【００８１】
【図１】図１は、懸滴法による液晶組成物の表面張力の測定を説明する概略図である。
【符号の説明】
【００８２】
１１：細管
１２：液滴
【図１】
2008242094.tif 000003